(57)【要約】  本発明は、光の照射及び／または受光を行うことで車外からの情報を取得する情報取得装置が配置可能なウインドシールドであって、外側ガラス板と、内側ガラス板と、前記外側ガラス板及び前記内側ガラス板の間に配置される中間膜と、前記内側ガラス板の車外側の面に積層される第１遮蔽層と、前記外側ガラス板の車内側の面に積層される第２遮蔽層と、を備え、前記第１遮蔽層は、前記光が通過する開口を有し、前記第２遮蔽層は、前記開口の一部を遮蔽する位置に積層され、当該第２遮蔽層と前記開口とで前記光の通路を形成する。
2020032250.tif 000002
【特許請求の範囲】
【請求項１】
光の照射及び／または受光を行うことで車外からの情報を取得する情報取得装置が配置可能なウインドシールドであって、
外側ガラス板と、
内側ガラス板と、
前記外側ガラス板及び前記内側ガラス板の間に配置される中間膜と、
前記内側ガラス板の車内側の面に積層される第１遮蔽層と、
前記外側ガラス板の車内側の面に積層される第２遮蔽層と、
を備え、
前記第１遮蔽層は、前記光が通過する開口を有し、
前記第２遮蔽層は、前記開口の一部を遮蔽する位置に積層され、当該第２遮蔽層と前記開口とで前記光の通路を形成する、ウインドシールド。
【請求項２】
前記第２遮蔽層は、上下方向に延びるように形成され、
前記内側ガラス板の上辺と前記開口の上縁との最短距離Ａと、前記内側ガラス板の上辺と前記第２遮蔽層の下縁との最短距離Ｂとが、Ａ＜Ｂを充足するように、前記第２遮蔽層が前記開口の一部を遮蔽する、請求項１に記載のウインドシールド。
【請求項３】
前記第２遮蔽部は、前記開口の上部及び両側部の少なくとも一部を遮蔽する位置に積層されている、請求項１または２に記載のウインドシールド。
【請求項４】
前記第２遮蔽部は、前記開口の内周縁部を遮蔽する位置に積層されている、請求項１または２に記載のウインドシールド。
【請求項５】
前記内側ガラス板の車内側の面に貼り付けられる防曇シートをさらに備え、
前記防曇シートは、前記開口の少なくとも一部を覆うように貼り付けられている、請求項１から４のいずれかに記載のウインドシールド。
【請求項６】
前記第１遮蔽層は、前記内側ガラス板の上辺付近から下方へ延びる延在部を有し、当該延在部の下端部に前記開口が形成されており、
前記第２遮蔽層は、前記延在部と対応する位置に積層され、前記開口の上部を遮蔽するように形成されている、請求項１から５のいずれかに記載のウインドシールド。
【請求項７】
前記防曇シートは、前記開口の周縁の少なくとも一部と重なるように貼り付けられており、
前記第２遮蔽層は、少なくとも、前記開口周縁と前記防曇シートとが重なる部分と対応する位置に積層されている、請求項５または６に記載のウインドシールド。
【請求項８】
前記開口は矩形状に形成され、
前記防曇シートは、少なくとも前記開口の上縁と重なるように貼り付けられている、請求項７に記載のウインドシールド。
【請求項９】
前記開口は矩形状に形成され、
前記防曇シートは、前記開口の両側縁に接しないように配置される、請求項５から８のいずれかに記載のウインドシールド。
【請求項１０】
前記開口は矩形状に形成され、
前記防曇シートは、前記開口の両側縁の少なくとも一方に重なるように貼り付けられ、
前記第２遮蔽層は、前記開口の両側に沿って延びる一対の突出部を備え、
前記防曇シートと前記開口の両側縁の少なくとも一方とが重なる部分と対応する位置に、前記突出部が設けられている、請求項５から８のいずれかに記載のウインドシールド。
【請求項１１】
前記第１遮蔽層は、前記内側ガラス板の上辺付近から下方へ延びる延在部を有し、当該延在部の下端部に前記開口が形成されており、
前記第２遮蔽層の幅は、前記第１遮蔽層の延在部の幅以下である、請求項１から１０のいずれかに記載のウインドシールド。
【請求項１２】
前記情報取得装置を取り付け可能で、前記内側ガラス板の車内側の面に取り付けられるブラケットをさらに備えており、
前記ブラケットは、前記開口を囲む貫通部を有する枠状に形成されており、
前記防曇シートは、前記貫通部内に配置される、請求項１から１１のいずれかに記載のウインドシールド。
【請求項１３】
前記防曇シートは、
基材と、
前記基材の一方面に積層される防曇層と、
前記基材の他方面に積層され、前記内側ガラス板に貼り付けられる粘着層と、
を備えている、請求項５から１２のいずれかに記載のウインドシールド。
【請求項１４】
車両への、鉛直方向からの取付角度が４５度以下である、請求項１から１３のいずれかに記載のウインドシールド。
【請求項１５】
前記各ガラス板と前記各遮蔽層との線膨張係数が相違しており、
前記内側ガラス板において前記第１遮蔽層の縁部付近に生じる歪み量が、前記外側ガラス板において前記第２遮蔽層の縁部付近に生じる歪み量よりも小さい、請求項１から１４のいずれかに記載のウインドシールド。
【発明の詳細な説明】
【技術分野】
【０００１】
本発明は、  光の照射及び／または受光を行うことで車外からの情報を取得する情報取得装置が配置可能なウインドシールドに関する。
【背景技術】
【０００２】
近年、自動車の安全性能は飛躍的に向上しつつあり、その１つとして前方車両との衝突を回避するため、前方車両との距離及び前方車両の速度を感知し、異常接近時には、自動的にブレーキが作動する安全システムが提案されている。このようなシステムは、前方車両との距離などをレーザーレーダやカメラを用いて計測している。レーザーレーダやカメラは、一般的に、ウインドシールドの内側に配置され、赤外線等の光を前方に向けて照射することで、計測を行う（例えば、特許文献１）。【０００３】
そして、ウインドシールドには、開口が形成された濃色の遮蔽層を積層し、この遮蔽層に形成された開口が、カメラやレーダーの光を通過させるための通路として用いられる。また、ウインドシールドにおいて車内側の面には、遮蔽層と対応する位置にブラケットが取付けられ、このブラケットを介して上述したカメラ等が設置される。そのため、車外からは、遮蔽層によってブラケットやカメラ等が見えないようになっている。
【先行技術文献】
【特許文献】
【０００４】
【特許文献１】特開２００６−９６３３１号公報
【発明の概要】
【発明が解決しようとする課題】
【０００５】
ところで、上述した遮蔽層は、ブラケットやカメラが車外から見えないようにする役割を果たすとともに、開口の大きさを調整することで、カメラに余分な光が入らないようにしたり、カメラレンズの画角を調整する役割も果たす。しかしながら、このような要求を十分に満たすように遮蔽層を形成することは容易ではなかった。【０００６】
なお、このような問題は、カメラに限られず、例えば、レインセンサ、ライトセンサ、光ビーコンなどの光の受光によって車外からの情報を取得する情報取得装置全般に生じうる問題である。【０００７】
本発明は、上記問題を解決するためになされたものであり、情報取得装置が車外から見えるのを防止するとともに、情報取得装置を適切に動作させることができるウインドシールドを提供することを目的とする。
【課題を解決するための手段】
【０００８】
項１．光の照射及び／または受光を行うことで車外からの情報を取得する情報取得装置が配置可能なウインドシールドであって、
外側ガラス板と、
内側ガラス板と、
前記外側ガラス板及び前記内側ガラス板の間に配置される中間膜と、
前記内側ガラス板の車内側の面に積層される第１遮蔽層と、
前記外側ガラス板の車内側の面に積層される第２遮蔽層と、
を備え、
前記第１遮蔽層は、前記光が通過する開口を有し、
前記第２遮蔽層は、前記開口の一部を遮蔽する位置に積層され、当該第２遮蔽層と前記開口とで前記光の通路を形成する、ウインドシールド。【０００９】
項２．前記第２遮蔽層は、上下方向に延びるように形成され、
前記内側ガラス板の上辺と前記開口の上縁との最短距離Ａと、前記内側ガラス板の上辺と前記第２遮蔽層の下縁との最短距離Ｂとが、Ａ＜Ｂを充足するように、前記第２遮蔽層が前記開口の一部を遮蔽する、項１に記載のウインドシールド。【００１０】
項３．前記第２遮蔽部は、前記開口の上部及び両側部の少なくとも一部を遮蔽する位置に積層されている、項１または２に記載のウインドシールド。【００１１】
項４．前記第２遮蔽部は、前記開口の内周縁部を遮蔽する位置に積層されている、項１または２に記載のウインドシールド。【００１２】
項５．前記内側ガラス板の車内側の面に貼り付けられる防曇シートをさらに備え、
前記防曇シートは、前記開口の少なくとも一部を覆うように貼り付けられている、項１から４のいずれかに記載のウインドシールド。【００１３】
項６．前記第１遮蔽層は、前記内側ガラス板の上辺付近から下方へ延びる延在部を有し、当該延在部の下端部に前記開口が形成されており、
前記第２遮蔽層は、前記延在部と対応する位置に積層され、前記開口の上部を遮蔽するように形成されている、項１から５のいずれかに記載のウインドシールド。【００１４】
項７．前記防曇シートは、前記開口の周縁の少なくとも一部と重なるように貼り付けられており、
前記第２遮蔽層は、少なくとも、前記開口周縁と前記防曇シートとが重なる部分と対応する位置に積層されている、請求項５または６に記載のウインドシールド。【００１５】
項８．前記開口は矩形状に形成され、
前記防曇シートは、少なくとも前記開口の上縁と重なるように貼り付けられている、項７に記載のウインドシールド。【００１６】
項９．前記開口は矩形状に形成され、
前記防曇シートは、前記開口の両側縁に接しないように配置される、項５から８のいずれかに記載のウインドシールド。【００１７】
項１０．前記開口は矩形状に形成され、
前記防曇シートは、前記開口の両側縁の少なくとも一方に重なるように貼り付けられ、
前記第２遮蔽層は、前記開口の両側に沿って延びる一対の突出部を備え、
前記防曇シートと前記開口の両側縁の少なくとも一方とが重なる部分と対応する位置に、前記突出部が設けられている、項５から８のいずれかに記載のウインドシールド。【００１８】
項１１．前記第１遮蔽層は、前記内側ガラス板の上辺付近から下方へ延びる延在部を有し、当該延在部の下端部に前記開口が形成されており、
前記第２遮蔽層の幅は、前記第１遮蔽層の延在部の幅以下である、項１から１０のいずれかに記載のウインドシールド。【００１９】
項１２．前記情報取得装置を取り付け可能で、前記内側ガラス板の車内側の面に取り付けられるブラケットをさらに備えており、
前記ブラケットは、前記開口を囲む貫通部を有する枠状に形成されており、
前記防曇シートは、前記貫通部内に配置される、項１から１１のいずれかに記載のウインドシールド。【００２０】
項１３．前記防曇シートは、
基材と、
前記基材の一方面に積層される防曇層と、
前記基材の他方面に積層され、前記内側ガラス板に貼り付けられる粘着層と、
を備えている、項５から１２のいずれかに記載のウインドシールド。【００２１】
項１４．車両への、鉛直方向からの取付角度が４５度以下である、請求項１から１３のいずれかに記載のウインドシールド。【００２２】
項１５．前記各ガラス板と前記各遮蔽層との線膨張係数が相違しており、
前記内側ガラス板において前記第１遮蔽層の縁部付近に生じる歪み量が、前記外側ガラス板において前記第２遮蔽層の縁部付近に生じる歪み量よりも小さい、項１から１４のいずれかに記載のウインドシールド。
【発明の効果】
【００２３】
本発明によれば、情報取得装置が車外から見えるのを防止するとともに、情報取得装置を適切に動作させることができるウインドシールドを提供することを目的とする。
【図面の簡単な説明】
【００２４】
【図１】本発明に係るウインドシールドの一実施形態を示す平面図である。
【図２】図１の断面図である。
【図３】第１遮蔽層の平面図である。
【図４】図３の第１遮蔽層にブラケットを取付けた状態を示す平面図である。
【図５】図４の第１遮蔽層に防曇シートを取付けた状態を示す平面図である。
【図６】車外側から見たウインドシールドの一部拡大平面図である。
【図７】車載システムの概略構成を示すブロック図である。
【図８】防曇積層体の断面図である。
【図９】合わせガラスに生じる歪み量を示すグラフである。
【図１０】図５の他の例を示す平面図である。
【図１１】図６の他の例を示す平面図である。
【図１２】図５の他の例を示す平面図である。
【図１３】図６の他の例を示す平面図である。
【図１４】車内側から見たウインドシールドの他の例を示す一部拡大平面図である。
【図１５】車内側から見たウインドシールドの他の例を示す一部拡大平面図である。
【発明を実施するための形態】
【００２５】
まず、図１及び図２を用いて、本実施形態に係るウインドシールドの構成について説明する。図１はウインドシールドの平面図、図２は図１の断面図である。なお、説明の便宜のため、図１の上下方向を「上下」、「垂直」、「縦」と、図１の左右方向を「左右」と称することとする。図１は、車内側から見たウインドシールドを例示している。すなわち、図１の紙面奥側が車外側であり、図１の紙面手前側が車内側である。
【００２６】
このウインドシールドは、台形状の合わせガラス１０を備えており、傾斜状態で車体に設置されている。合わせガラス１０は、外側ガラス板１１、内側ガラス板１２、及びこれらの間に配置される中間膜１３を有している。そして、内側ガラス１２板の車内側の面、及び外側ガラス板１１の車内側の面には、それぞれ、第１遮蔽層４及び第２遮蔽層５がそれぞれ積層されており、これら遮蔽層４，５によって、車外からの視野を遮蔽するようになっている。また、第１遮蔽層４には開口４３が形成されており、この開口４３を介して、車内に配置された撮影装置２により、車外の状況を撮影可能となっている。内側ガラス板１２の第１遮蔽層４上には、枠型のブラケット６が固定されており、このブラケット６に、撮影装置２が取り付けられる。ブラケット６は第１遮蔽層４上に固定されているため、車外からはブラケット６が見えないようになっている。さらに、内側ガラス板１２には、開口４３を覆うように、防曇シート７が貼り付けられている。以下、各構成要素について詳細に説明する。
【００２７】
＜１．合わせガラス＞
図３は合わせガラスの断面図である。同図に示すように、この合わせガラス１０は、外側ガラス板１１及び内側ガラス板１２を備え、これらガラス板１１、１２の間に樹脂製の中間膜１３が配置されている。以下、これらの構成について説明する。
【００２８】
＜１−１．ガラス板＞
まず、外側ガラス板１１及び内側ガラス板１２から説明する。外側ガラス板１１及び内側ガラス板１２は、公知のガラス板を用いることができ、熱線吸収ガラス、一般的なクリアガラスやグリーンガラス、またはＵＶグリーンガラスで形成することもできる。但し、これらのガラス板１１、１２は、自動車が使用される国の安全規格に沿った可視光線透過率を実現する必要がある。例えば、外側ガラス板１１により必要な日射吸収率を確保し、内側ガラス板１２により可視光線透過率が安全規格を満たすように調整することができる。以下に、クリアガラス、熱線吸収ガラス、及びソーダ石灰系ガラスの一例を示す。
【００２９】
（クリアガラス）
ＳｉＯ2:７０〜７３質量％
Ａｌ2Ｏ3：０．６〜２．４質量％
ＣａＯ：７〜１２質量％
ＭｇＯ：１．０〜４．５質量％
Ｒ2Ｏ：１３〜１５質量％（Ｒはアルカリ金属）
Ｆｅ2Ｏ3に換算した全酸化鉄（Ｔ−Ｆｅ2Ｏ3）：０．０８〜０．１４質量％
【００３０】
（熱線吸収ガラス）
熱線吸収ガラスの組成は、例えば、クリアガラスの組成を基準として、Ｆｅ2Ｏ3に換算した全酸化鉄（Ｔ−Ｆｅ2Ｏ3）の比率を０．４〜１．３質量％とし、ＣｅＯ2の比率を０〜２質量％とし、ＴｉＯ2の比率を０〜０．５質量％とし、ガラスの骨格成分（主に、ＳｉＯ2やＡｌ2Ｏ3）をＴ−Ｆｅ2Ｏ3、ＣｅＯ2およびＴｉＯ2の増加分だけ減じた組成とすることができる。
【００３１】
（ソーダ石灰系ガラス）
ＳｉＯ2:６５〜８０質量％
Ａｌ2Ｏ3：０〜５質量％
ＣａＯ：５〜１５質量％
ＭｇＯ：２質量％以上
ＮａＯ：１０〜１８質量％
Ｋ2Ｏ：０〜５質量％
ＭｇＯ＋ＣａＯ:５〜１５質量％
Ｎａ2Ｏ＋Ｋ2Ｏ：１０〜２０質量％
ＳＯ3：０．０５〜０．３質量％
Ｂ2Ｏ3：０〜５質量％
Ｆｅ2Ｏ3に換算した全酸化鉄（Ｔ−Ｆｅ2Ｏ3）：０．０２〜０．０３質量％
【００３２】
本実施形態に係る合わせガラス１０の厚みは特には限定されないが、外側ガラス板１１と内側ガラス板１２の厚みの合計を、例として２．１〜６ｍｍとすることができ、軽量化の観点からは、外側ガラス板１１と内側ガラス板１２の厚みの合計を、２．４〜３．８ｍｍとすることが好ましく、２．６〜３．４ｍｍとすることがさらに好ましく、２．７〜３．２ｍｍとすることが特に好ましい。このように、軽量化のためには、外側ガラス板１１と内側ガラス板１２との合計の厚みを小さくすることが必要であるので、各ガラス板のそれぞれの厚みは、特には限定されないが、例えば、以下のように、外側ガラス板１１と内側ガラス板１２の厚みを決定することができる。
【００３３】
外側ガラス板１１は、主として、外部からの障害に対する耐久性、耐衝撃性が必要であり、自動車のウインドシールドとしては、小石などの飛来物に対する耐衝撃性能が必要である。他方、厚みが大きいほど重量が増し好ましくない。この観点から、外側ガラス板１１の厚みは１．８〜２．３ｍｍとすることが好ましく、１．９〜２．１ｍｍとすることがさらに好ましい。何れの厚みを採用するかは、ガラスの用途に応じて決定することができる。
【００３４】
内側ガラス板１２の厚みは、外側ガラス板１１と同等にすることができるが、例えば、合わせガラス１０の軽量化のため、外側ガラス板１１よりも厚みを小さくすることができる。具体的には、ガラスの強度を考慮すると、０．６〜２．０ｍｍであることが好ましく、０．８〜１．６ｍｍであることが好ましく、１．０〜１．４ｍｍであることが特に好ましい。更には、０．８〜１．３ｍｍであることが好ましい。内側ガラス板１２についても、何れの厚みを採用するかは、ガラスの用途に応じて決定することができる。
【００３５】
ここで、ガラス板（合わせガラス）１が湾曲している場合の厚みの測定方法の一例について説明する。まず、測定位置については、ガラス板の左右方向の中央を上下方向に延びる中央線Ｓ上の上下２箇所である。測定機器は、特には限定されないが、例えば、株式会社テクロック製のＳＭ−１１２のようなシックネスゲージを用いることができる。測定時には、平らな面にガラス板の湾曲面が載るように配置し、上記シックネスゲージでガラス板の端部を挟持して測定する。なお、ガラス板が平坦な場合でも、湾曲している場合と同様に測定することができる。
【００３６】
＜１−２．中間膜＞
中間膜１３は、少なくとも一層で形成されており、一例として、図３に示すように、軟質のコア層１３１を、これよりも硬質のアウター層１３２で挟持した３層で構成することができる。但し、この構成に限定されるものではなく、コア層１３１と、外側ガラス板１１側に配置される少なくとも１つのアウター層１３２とを有する複数層で形成されていればよい。例えば、コア層１３１と、外側ガラス板１１側に配置される１つのアウター層１３２を含む２層の中間膜１３、またはコア層１３１を中心に両側にそれぞれ２層以上の偶数のアウター層１３２を配置した中間膜１３、あるいはコア層１３１を挟んで一方に奇数のアウター層１３２、他方の側に偶数のアウター層１３２を配置した中間膜１３とすることもできる。なお、アウター層１３２を１つだけ設ける場合には、上記のように外側ガラス板１１側に設けているが、これは、車外や屋外からの外力に対する耐破損性能を向上するためである。また、アウター層１３２の数が多いと、遮音性能も高くなる。
【００３７】
コア層１３１はアウター層１３２よりも軟質であるかぎり、その硬さは特には限定されない。各層１３１，１３２を構成する材料は、特には限定されないが、例えば、ヤング率を基準として材料を選択することができる。具体的には、周波数１００Ｈｚ，温度２０度において、１〜２０ＭＰａであることが好ましく、１〜１８ＭＰａであることがさらに好ましく、１〜１４ＭＰａであることが特に好ましい。このような範囲にすると、概ね３５００Ｈｚ以下の低周波数域で、音響透過損失（ＳＴＬ）が低下するのを防止することができる。一方、アウター層１３２のヤング率は、後述するように、高周波域における遮音性能の向上のために、大きいことが好ましく、周波数１００Ｈｚ，温度２０度において５６０ＭＰａ以上、６００ＭＰａ以上、６５０ＭＰａ以上、７００ＭＰａ以上、７５０ＭＰａ以上、８８０ＭＰａ以上、または１３００ＭＰａ以上とすることができる。アウター層１３２のヤング率の上限は特には限定されないが、例えば、加工性の観点から設定することができる。例えば、１７５０ＭＰａ以上となると、加工性、特に切断が困難になることが経験的に知られている。
【００３８】
また、具体的な材料としては、アウター層１３２は、例えば、ポリビニルブチラール樹脂（ＰＶＢ）によって構成することができる。ポリビニルブチラール樹脂は、各ガラス板との接着性や耐貫通性に優れるので好ましい。一方、コア層１３１は、例えば、エチレンビニルアセテート樹脂（ＥＶＡ）、またはアウター層を構成するポリビニルブチラール樹脂よりも軟質なポリビニルアセタール樹脂によって構成することができる。軟質なコア層を間に挟むことにより、単層の樹脂中間膜と同等の接着性や耐貫通性を保持しながら、遮音性能を大きく向上させることができる。
【００３９】
一般に、ポリビニルアセタール樹脂の硬度は、（ａ）出発物質であるポリビニルアルコールの重合度、（ｂ）アセタール化度、（ｃ）可塑剤の種類、（ｄ）可塑剤の添加割合などにより制御することができる。したがって、それらの条件から選ばれる少なくとも１つを適切に調整することにより、同じポリビニルブチラール樹脂であっても、アウター層１３２に用いる硬質なポリビニルブチラール樹脂と、コア層１３１に用いる軟質なポリビニルブチラール樹脂との作り分けが可能である。さらに、アセタール化に用いるアルデヒドの種類、複数種類のアルデヒドによる共アセタール化か単種のアルデヒドによる純アセタール化によっても、ポリビニルアセタール樹脂の硬度を制御することができる。一概には言えないが、炭素数の多いアルデヒドを用いて得られるポリビニルアセタール樹脂ほど、軟質となる傾向がある。したがって、例えば、アウター層１３２がポリビニルブチラール樹脂で構成されている場合、コア層１３１には、炭素数が５以上のアルデヒド（例えばｎ−ヘキシルアルデヒド、２−エチルブチルアルデヒド、ｎ−へプチルアルデヒド、ｎ−オクチルアルデヒド）、をポリビニルアルコールでアセタール化して得られるポリビニルアセタール樹脂を用いることができる。なお、所定のヤング率が得られる場合は、上記樹脂等に限定されることはい。
【００４０】
また、中間膜１３の総厚は、特に規定されないが、０．３〜６．０ｍｍであることが好ましく、０．５〜４．０ｍｍであることがさらに好ましく、０．６〜２．０ｍｍであることが特に好ましい。また、コア層１３１の厚みは、０．１〜２．０ｍｍであることが好ましく、０．１〜０．６ｍｍであることがさらに好ましい。一方、各アウター層１３２の厚みは、０．１〜２．０ｍｍであることが好ましく、０．１〜１．０ｍｍであることがさらに好ましい。その他、中間膜１３の総厚を一定とし、この中でコア層１３１の厚みを調整することもできる。
【００４１】
コア層１３１及びアウター層１３２の厚みは、例えば、以下のように測定することができる。まず、マイクロスコープ（例えば、キーエンス社製ＶＨ−５５００）によって合わせガラスの断面を１７５倍に拡大して表示する。そして、コア層１３１及びアウター層１３２の厚みを目視により特定し、これを測定する。このとき、目視によるばらつきを排除するため、測定回数を５回とし、その平均値をコア層１３１、アウター層１３２の厚みとする。例えば、合わせガラスの断面の拡大写真を撮影し、このなかでコア層やアウター層１３２を特定して厚みを測定する。
【００４２】
なお、中間膜１３のコア層１３１、アウター層１３２の厚みは全面に亘って一定である必要はなく、例えば、ヘッドアップディスプレイに用いられる合わせガラス用に楔形にすることもできる。この場合、中間膜１３のコア層１３１やアウター層１３２の厚みは、最も厚みの小さい箇所、つまり合わせガラスの最下辺部を測定する。中間膜１３が楔形の場合、外側ガラス板及び内側ガラス板は、平行に配置されないが、このような配置も本発明におけるガラス板に含まれる物とする。すなわち、本発明においては、例えば、１ｍ当たり３ｍｍ以下の変化率で厚みが大きくなるコア層１３１やアウター層１３２を用いた中間膜１３を使用した時の外側ガラス板と内側ガラス板の配置を含む。
【００４３】
中間膜１３の製造方法は特には限定されないが、例えば、上述したポリビニルアセタール樹脂等の樹脂成分、可塑剤及び必要に応じて他の添加剤を配合し、均一に混練りした後、各層を一括で押出し成型する方法、この方法により作成した２つ以上の樹脂膜をプレス法、ラミネート法等により積層する方法が挙げられる。プレス法、ラミネート法等により積層する方法に用いる積層前の樹脂膜は単層構造でも多層構造でもよい。また、中間膜１３は、上記のような複数の層で形成する以外に、１層で形成することもできる。
【００４４】
＜２．遮蔽層、防曇シート、及びブラケットの概要＞
次に、遮蔽層４，５について説明する。上記のように、本実施形態においては、２つの遮蔽層、つまり第１遮蔽層４及び第２遮蔽層５が用いられている。まず、第１遮蔽層４から説明する。
【００４５】
図３に示すように、内側ガラス板１２の車内側の面に積層された第１遮蔽層４は、内側ガラス板１２の周縁の全周に沿って積層される周縁部４１と、この周縁部４１に連結され、内側ガラス板１２の上辺の中央付近から下方に延びる矩形状の延在部４２と、を備えている。延在部４２の下端部には、矩形状の開口４３が形成されており、車内側に取り付けられた撮影装置２は、この開口４３及び合わせガラス１０を介して車外を撮影できるようになっている。
【００４６】
図４に示すように、上述したブラケット６は、この第１遮蔽層４上に固定される。具体的には、ブラケット６は、外形が矩形状に形成された枠型の支持部６１を備えている。支持部６１は、第１遮蔽層４の延在部４２における開口４３の下縁側、両側縁側、及び上縁側に、それぞれ貼り付けられる、下端部６１１、両側部６１２、及び上端部６１３を備え、これらによって囲まれた空間が矩形状の貫通部６１４を構成する。支持部６１において第１遮蔽層４に固定される面は平坦に形成されており、両面テープ、接着剤などで第１遮蔽層４に固定される。一方、支持部６１において、車内側を向く面には、撮影装置２を固定するための固定具（図示省略）が取り付けられている。
【００４７】
支持部６１の下端部６１１、両側部６１２、及び上端部６１３は、車外から見えないように、第１遮蔽層４からはみ出さないように固定されている。したがって、貫通部６１４は、開口４３よりも大きく形成されている。
【００４８】
次に、防曇シート７の形状及び位置について説明する。なお、防曇シート７の組成などの詳細は後述する。防曇シート７は、この開口４３を覆うように、内側ガラス板１２及び第１遮蔽層４に貼り付けられる。具体的に説明すると、図５に示すように、防曇シート７の幅方向の長さは、開口４３の幅方向の長さよりもやや短く形成されており、これにより、防曇シート７の両側縁は、第１遮蔽層４には接触しないように貼り付けられる。防曇シート７の下縁は、開口４３の下縁付近まで延びているが、防曇シート７の上縁は、開口４３の上縁を超えて第１遮蔽層４上に重なるように延びている。但し、防曇シート７の上縁は、ブラケット６の貫通部６１４に収まる大きさであり、ブラケット６の上端部６１３には接触しないようになっている。
【００４９】
次に、第２遮蔽層５について説明する。図６に示すように、第２遮蔽層５は、第１遮蔽層と同様に、内側ガラス板１２の周縁の全周に沿って積層される周縁部５１と、この周縁部５１に連結され、内側ガラス板１２の上辺の中央付近から下方に延びる矩形状の延在部５２と、を備えている。第２遮蔽層５の周縁部５１は、第１遮蔽層４の周縁部４１と概ね同じ位置、大きさに形成され、重なるように配置される。同様に、第２遮蔽層５の延在部５２も、第１遮蔽層４の延在部４２と同じ位置に形成されているが、上下方向の長さが相違する。すなわち、第２遮蔽層５の延在部５２は、その下縁部が、第１遮蔽層４と防曇シート７とが重なる部分（以下、重畳部と称する）を覆う位置まで延びている。すなわち、第２遮蔽層５は、開口４３の上部の一部を覆う位置に配置されている。より詳細には、内側ガラス板１２の上辺から開口４３の上辺（上縁）までの最短距離Ａと、内側ガラス板１２の上辺から第２遮蔽層５の下縁までの最短距離Ｂとが、少なくともＡ＜Ｂを充足するように第２遮蔽層が配置される。
【００５０】
次に、遮蔽層４，５の材料について説明する。各遮蔽層４，５の材料は、車外からの視野を遮蔽可能であれば、実施の形態に応じて適宜選択されても良く、例えば、黒色、茶色、灰色、濃紺等の濃色のセラミックを用いてもよい。なお、図６等の例では、両遮蔽層４，５の色を変えているが、これは説明の便宜のためであり、同色にすることができる。
【００５１】
遮蔽層４，５の材料に黒色のセラミックが選択された場合、例えば、内側ガラス板１２の内面及び外側ガラス板１１の内面に、それぞれスクリーン印刷等で黒色のセラミックを積層し、各ガラス板１１，１２とともに積層したセラミックを加熱する。そしてセラミックが硬化すると、遮蔽層４，５が完成する。なお、各遮蔽層４，５に利用するセラミックは、種々の材料を利用することができる。例えば、以下の表１に示す組成のセラミックを遮蔽層４，５に利用することができる。
【００５２】
【表１】
2020032250.tif 000003
＊１，主成分：酸化銅、酸化クロム、酸化鉄及び酸化マンガン
＊２，主成分：ホウケイ酸ビスマス、ホウケイ酸亜鉛
【００５３】
＜３．車載システム＞
次に、図２を用いて、撮影装置２及び画像処理装置３を備える車載システムについて説明する。図７は、車載システムの構成を例示する。図７に例示されるように、本実施形態に係る車載システムは、上記撮影装置２と、当該撮影装置２に接続される画像処理装置３と、を備えている。
【００５４】
画像処理装置３は、撮影装置２により取得された撮影画像を処理する装置である。この画像処理装置３は、例えば、ハードウェア構成として、バスで接続される、記憶部３１、制御部３２、入出力部３３等の一般的なハードウェアを有している。ただし、画像処理装置３のハードウェア構成はこのような例に限定されなくてよく、画像処理装置３の具体的なハードウェア構成に関して、実施の形態に応じて、適宜、構成要素の追加、省略及び追加が可能である。
【００５５】
記憶部３１は、制御部３２で実行される処理で利用される各種データ及びプログラムを記憶する（不図示）。記憶部３１は、例えば、ハードディスクによって実現されてもよいし、ＵＳＢメモリ等の記録媒体により実現されてもよい。また、記憶部３１が格納する当該各種データ及びプログラムは、ＣＤ（Compact Disc）又はＤＶＤ（Digital Versatile Disc）等の記録媒体から取得されてもよい。更に、記憶部３１は、補助記憶装置と呼ばれてもよい。
【００５６】
上記のとおり、合わせガラス１０は、垂直方向に対して傾斜姿勢で配置され、かつ、湾曲している。そして、撮影装置２は、そのような合わせガラス１０を介して車外の状況を撮影する。そのため、撮影装置２により取得される撮影画像は、合わせガラス１０の姿勢、形状、屈折率、光学的欠陥等に応じて、変形している。また、撮影装置２のカメラレンズに固有の収差も加わる。そこで、記憶部３１には、このような合わせガラス１０およびカメラレンズの収差によって変形した画像を補正するための補正データが記憶されていてもよい。
【００５７】
制御部３２は、マイクロプロセッサ又はＣＰＵ（Central Processing Unit）等の１又は複数のプロセッサと、このプロセッサの処理に利用される周辺回路（ＲＯＭ（Read Only Memory）、ＲＡＭ（Random Access Memory）、インタフェース回路等）と、を有する。ＲＯＭ、ＲＡＭ等は、制御部３２内のプロセッサが取り扱うアドレス空間に配置されているという意味で主記憶装置と呼ばれてもよい。制御部３２は、記憶部３１に格納されている各種データ及びプログラムを実行することにより、画像処理部３２１として機能する。
【００５８】
画像処理部３２１は、撮影装置２により取得される撮影画像を処理する。撮影画像の処理は、実施の形態に応じて適宜選択可能である。例えば、画像処理部３２１は、パターンマッチング等によって当該撮影画像を解析することで、撮影画像に写る被写体の認識を行ってもよい。本実施形態では、撮影装置２は車両前方の状況を撮影するため、画像処理部３２１は、更に、当該被写体認識に基づいて、車両前方に人間等の生物が写っていないかどうかを判定してもよい。そして、車両前方に人物が写っている場合には、画像処理部３２１は、所定の方法で警告メッセージを出力してもよい。また、例えば、画像処理部３２１は、所定の加工処理を撮影画像に施してもよい。そして、画像処理部３２１は、画像処理装置３に接続されるディスプレイ等の表示装置（不図示）に当該加工した撮影画像を出力してもよい。
【００５９】
入出力部３３は、画像処理装置３の外部に存在する装置とデータの送受信を行うための１又は複数のインタフェースである。入出力部３３は、例えば、ユーザインタフェースと接続するためのインタフェース、又はＵＳＢ（Universal Serial Bus）等のインタフェースである。なお、本実施形態では、画像処理装置３は、当該入出力部３３を介して、撮影装置２と接続し、当該撮影装置２により撮影された撮影画像を取得する。
【００６０】
このような画像処理装置３は、提供されるサービス専用に設計された装置の他、ＰＣ（Personal Computer）、タブレット端末等の汎用の装置が用いられてもよい。
【００６１】
また、撮影装置２は、上述したように、ブラケット６に取り付けられる。したがって、この状態で、撮影装置２のカメラレンズの光軸が開口４３を通過するように、撮影装置２のブラケット６への取付、及びブラケットの第１遮蔽層４への取付を調整する。また、ブラケット６には撮影装置２を覆うように、図示を省略するカバーが取り付けられる。したがって、撮影装置２は、合わせガラス１０、ブラケット、及びカバーで囲まれた空間内に配置され、車内側から見えないようなるとともに、車外側からも、第１及び第２遮蔽層４，５によって開口４３を通して撮影装置２の一部しか見えないようになっている。そして、撮影装置２と上述した入出力部３３とは、図示を省略するケーブルで接続され、このケーブルはカバーから引き出され、車内の所定の位置に配置された画像処理装置３に接続されている。
【００６２】
＜４．防曇シート＞
次に、防曇シート７について説明する。上述したように、防曇シート７は、開口４３に貼り付けられるものであり、図８に示すように、開口４３に固定されるまでは、粘着層７１、基材フィルム７２、及び防曇層（防曇膜）７３がこの順で積層されたものである。また、粘着層７１には剥離可能な第１保護シート７４が取り付けられ、防曇層７３にも剥離可能な第２保護シート７５が取り付けられ、これら５層によって防曇積層体が構成されている。以下、各層について説明する。
【００６３】
＜４−１．防曇層＞
防曇層は、合わせガラス板１０の防曇効果を奏するものであれば、特には限定されず、公知のものを用いることができる。一般的に、防曇層は、水蒸気から生じる水を水膜として表面に形成する親水タイプ、水蒸気を吸収する吸水タイプ、表面に水滴が凝結しにくい撥水吸水タイプ、及び水蒸気から生じる水滴を撥水する撥水タイプがあるが、いずれのタイプの防曇層も適用可能である。以下では、その一例として、撥水吸水タイプの防曇層の例を説明する。
［有機無機複合防曇層］
有機無機複合防曇層は、基材フィルムの表面に形成された単層膜もしくは積層された複層膜である。有機無機複合防曇層は、少なくとも吸水性樹脂と撥水基と金属酸化物成分とを含んでいる。防曇膜は、必要に応じ、その他の機能成分をさらに含んでいてもよい。吸水性樹脂は、水を吸収して保持できる樹脂であればその種類を問わない。撥水基は、撥水基を有する金属化合物（撥水基含有金属化合物）から防曇膜に供給することができる。金属酸化物成分は、撥水基含有金属化合物その他の金属化合物、金属酸化物微粒子等から防曇膜に供給することができる。以下、各成分について説明する。
【００６４】
（吸水性樹脂）
吸水性樹脂としては特に制限はなく、ポリエチレングリコール、ポリエーテル系樹脂、ポリウレタン樹脂、デンプン系樹脂、セルロース系樹脂、アクリル系樹脂、エポキシ系樹脂、ポリエステルポリオール、ヒドロキシアルキルセルロース、ポリビニルアルコール、ポリビニルピロリドン、ポリビニルアセタール樹脂、ポリ酢酸ビニル等が挙げられる。これらのうち好ましいのは、ヒドロキシアルキルセルロース、ポリビニルアルコール、ポリビニルピロリドン、ポリビニルアセタール樹脂、ポリ酢酸ビニル、エポキシ系樹脂及びポリウレタン樹脂であり、より好ましいのは、ポリビニルアセタール樹脂、エポキシ系樹脂及びポリウレタン樹脂であり、特に好ましいのは、ポリビニルアセタール樹脂である。
【００６５】
ポリビニルアセタール樹脂は、ポリビニルアルコールにアルデヒドを縮合反応させてアセタール化することにより得ることができる。ポリビニルアルコールのアセタール化は、酸触媒の存在下で水媒体を用いる沈澱法、アルコール等の溶媒を用いる溶解法等公知の方法を用いて実施すればよい。アセタール化は、ポリ酢酸ビニルのケン化と並行して実施することもできる。アセタール化度は、２〜４０モル％、さらには３〜３０モル％、特に５〜２０モル％、場合によっては５〜１５モル％が好ましい。アセタール化度は、例えば13Ｃ核磁気共鳴スペクトル法に基づいて測定することができる。アセタール化度が上記範囲にあるポリビニルアセタール樹脂は、吸水性及び耐水性が良好である有機無機複合防曇層の形成に適している。
【００６６】
ポリビニルアルコールの平均重合度は、好ましくは２００〜４５００であり、より好ましくは５００〜４５００である。高い平均重合度は、吸水性及び耐水性が良好である有機無機複合防曇層の形成に有利であるが、平均重合度が高すぎると溶液の粘度が高くなり過ぎて膜の形成に支障をきたすことがある。ポリビニルアルコールのケン化度は、７５〜９９．８モル％が好ましい。
【００６７】
ポリビニルアルコールに縮合反応させるアルデヒドとしては、ホルムアルデヒド、アセトアルデヒド、ブチルアルデヒド、ヘキシルカルバルデヒド、オクチルカルバルデヒド、デシルカルバルデヒド等の脂肪族アルデヒドを挙げることができる。また、ベンズアルデヒド；２−メチルベンズアルデヒド、３−メチルベンズアルデヒド、４−メチルベンズアルデヒド、その他のアルキル基置換ベンズアルデヒド；クロロベンズアルデヒド、その他のハロゲン原子置換ベンズアルデヒド；ヒドロキシ基、アルコキシ基、アミノ基、シアノ基等のアルキル基を除く官能基により水素原子が置換された置換ベンズアルデヒド；ナフトアルデヒド、アントラアルデヒド等の縮合芳香環アルデヒド等の芳香族アルデヒドを挙げることができる。疎水性が強い芳香族アルデヒドは、低アセタール化度で耐水性に優れた有機無機複合防曇層を形成する上で有利である。芳香族アルデヒドの使用は、水酸基を多く残存させながら吸水性が高い膜を形成する上でも有利である。ポリビニルアセタール樹脂は、芳香族アルデヒド、特にベンズアルデヒドに由来するアセタール構造を含むことが好ましい。
【００６８】
エポキシ系樹脂としては、グリシジルエーテル系エポキシ樹脂、グリシジルエステル系エポキシ樹脂、グリシジルアミン系エポキシ樹脂、環式脂肪族エポキシ樹脂等が挙げられる。これらのうち好ましいのは、環式脂肪族エポキシ樹脂である。
【００６９】
ポリウレタン樹脂としては、ポリイソシアネートとポリオールとで構成されるポリウレタン樹脂が挙げられる。ポリオールとしては、アクリルポリオール及びポリオキシアルキレン系ポリオールが好ましい。
【００７０】
有機無機複合防曇層は、吸水性樹脂を主成分とする。本発明において、「主成分」とは、質量基準で含有率が最も高い成分を意味する。有機無機複合防曇層の重量に基づく吸水性樹脂の含有率は、膜硬度、吸水性及び防曇性の観点から、好ましくは５０重量％以上、より好ましくは６０重量％以上、特に好ましくは６５重量％以上であり、９５重量％以下、より好ましくは９０重量％以下である。
【００７１】
（撥水基）
撥水基による上述の効果を十分に得るためには、撥水性が高い撥水基を用いることが好ましい。好ましい撥水基は、（１）炭素数３〜３０の鎖状又は環状のアルキル基、及び（２）水素原子の少なくとも一部をフッ素原子により置換した炭素数１〜３０の鎖状又は環状のアルキル基（以下、「フッ素置換アルキル基」ということがある）から選ばれる少なくとも１種である。
【００７２】
（１）及び（２）に関し、鎖状又は環状のアルキル基は、鎖状アルキル基であることが好ましい。鎖状アルキル基は、分岐を有するアルキル基であってもよいが、直鎖アルキル基が好ましい。炭素数が３０を超えるアルキル基は、防曇膜を白濁させることがある。膜の防曇性、強度及び外観のバランスの観点から、アルキル基の炭素数は、２０以下が好ましく、６〜１４がより好ましい。特に好ましいアルキル基は、炭素数６〜１４、特に炭素数６〜１２の直鎖アルキル基、例えばｎ−ヘキシル基（炭素数６）、ｎ−デシル基（炭素数１０）、ｎ−ドデシル基（炭素数１２）である。（２）に関し、フッ素置換アルキル基は、鎖状又は環状のアルキル基の水素原子の一部のみをフッ素原子により置換した基であってもよく、鎖状又は環状のアルキル基の水素原子のすべてをフッ素原子により置換した基、例えば直鎖状のパーフルオロアルキル基、であってもよい。フッ素置換アルキル基は撥水性が高いため、少ない量の添加によって十分な効果を得ることができる。ただし、フッ素置換アルキル基は、その含有量が多くなり過ぎると、膜を形成するための塗工液中でその他の成分から分離することがある。
【００７３】
（撥水基を有する加水分解性金属化合物）
撥水基を防曇膜に配合するためには、撥水基を有する金属化合物（撥水基含有金属化合物）、特に撥水基と加水分解可能な官能基又はハロゲン原子とを有する金属化合物（撥水基含有加水分解性金属化合物）又はその加水分解物を、膜を形成するための塗工液に添加するとよい。言い換えると、撥水基は、撥水基含有加水分解性金属化合物に由来するものであってもよい。撥水基含有加水分解性金属化合物としては、以下の式（Ｉ）に示す撥水基含有加水分解性シリコン化合物が好適である。
ＲmＳｉＹ4-m （Ｉ）
ここで、Ｒは、撥水基、すなわち水素原子の少なくとも一部がフッ素原子により置換されていてもよい炭素数１〜３０の鎖状又は環状のアルキル基であり、Ｙは加水分解可能な官能基又はハロゲン原子であり、ｍは１〜３の整数である。加水分解可能な官能基は、例えば、アルコキシル基、アセトキシ基、アルケニルオキシ基及びアミノ基から選ばれる少なくとも１種であり、好ましくはアルコキシ基、特に炭素数１〜４のアルコキシ基である。アルケニルオキシ基は、例えばイソプロペノキシ基である。ハロゲン原子は、好ましくは塩素である。なお、ここに例示した官能基は、以降に述べる「加水分解可能な官能基」としても使用することができる。ｍは好ましくは１〜２である。
【００７４】
式（Ｉ）により示される化合物は、加水分解及び重縮合が完全に進行すると、以下の式（II）により表示される成分を供給する。
ＲmＳｉＯ(4-m)/2 (II）
ここで、Ｒ及びｍは、上述したとおりである。加水分解及び重縮合の後、式（II）により示される化合物は、実際には、防曇膜中において、シリコン原子が酸素原子を介して互いに結合したネットワーク構造を形成する。
【００７５】
このように、式（Ｉ）により示される化合物は、加水分解又は部分加水分解し、さらには少なくとも一部が重縮合して、シリコン原子と酸素原子とが交互に接続し、かつ三次元的に広がるシロキサン結合（Ｓｉ−Ｏ−Ｓｉ）のネットワーク構造を形成する。このネットワーク構造に含まれるシリコン原子には撥水基Ｒが接続している。言い換えると、撥水基Ｒは、結合Ｒ−Ｓｉを介してシロキサン結合のネットワーク構造に固定される。この構造は、撥水基Ｒを膜に均一に分散させる上で有利である。ネットワーク構造は、式（Ｉ）により示される撥水基含有加水分解性シリコン化合物以外のシリコン化合物（例えば、テトラアルコキシシラン、シランカップリング剤）から供給されるシリカ成分を含んでいてもよい。撥水基を有さず加水分解可能な官能基又はハロゲン原子を有するシリコン化合物（撥水基非含有加水分解性シリコン化合物）を撥水基含有加水分解性シリコン化合物と共に防曇膜を形成するための塗工液に配合すると、撥水基と結合したシリコン原子と撥水基と結合していないシリコン原子とを含むシロキサン結合のネットワーク構造を形成できる。このような構造とすれば、防曇膜中における撥水基の含有率と金属酸化物成分の含有率とを互いに独立して調整することが容易になる。
【００７６】
撥水基は、吸水性樹脂を含む防曇膜表面における水蒸気の透過性を向上させることにより防曇性能を向上させる効果がある。吸水と撥水という２つの機能は互いに相反するため、吸水性材料と撥水性材料とは、従来、別の層に振り分けて付与されてきたが、撥水基は、防曇層の表面近傍における水の偏在を解消して結露までの時間を引き延ばし、単層構造を有する防曇膜の防曇性を向上させる。以下ではその効果を説明する。
【００７７】
吸水性樹脂を含む防曇膜へと侵入した水蒸気は、吸水性樹脂等の水酸基と水素結合し、結合水の形態で保持される。量が増加するにつれ、水蒸気は、結合水の形態から半結合水の形態を経て、ついには防曇膜中の空隙に保持される自由水の形態で保持されるようになる。防曇膜において、撥水基は、水素結合の形成を妨げ、かつ形成した水素結合の解離を容易にする。吸水性樹脂の含有率が同じであれば、膜中における水素結合可能な水酸基の数には差がないが、撥水基は水素結合の形成速度を低下させる。したがって、撥水基を含有する防曇膜において、水分は、最終的には上記のいずれかの形態で膜に保持されることになるが、保持されるまでには膜の底部まで水蒸気のまま拡散することができる。また、一旦保持された水も、比較的容易に解離し、水蒸気の状態で膜の底部まで移動しやすい。結果的に、膜の厚さ方向についての水分の保持量の分布は、表面近傍から膜の底部まで比較的均一になる。つまり、防曇膜の厚さ方向の全てを有効に活用し、膜表面に供給された水を吸収することができるため、表面に水滴が凝結しにくく、防曇性が高くなる。さらに、表面に水滴が凝結しにくいことにより、水分を吸収した防曇膜は、低温でも凍結しにくいという特徴を有する。よって、この防曇膜を開口４３に固定すると、広い温度範囲で開口４３の視界を確保することができる。
【００７８】
一方、撥水基を含まない防曇膜においては、膜中に侵入した水蒸気は極めて容易に結合水、半結合水又は自由水の形態で保持される。したがって、侵入した水蒸気は、膜の表面近傍で保持される傾向にある。結果的に、膜中の水分は、表面近傍が極端に多く、膜の底部へ進むにつれて急速に減少する。つまり、膜の底部では未だ水を吸収できるにも拘わらず、膜の表面近傍では水分により飽和して水滴として凝結するため、防曇性が限られたものとなる。
【００７９】
撥水基含有加水分解性シリコン化合物（式（Ｉ）参照）を用いて撥水基を防曇膜に導入すると、強固なシロキサン結合（Ｓｉ−Ｏ−Ｓｉ）のネットワーク構造が形成される。このネットワーク構造の形成は、耐摩耗性のみならず、硬度、耐水性等を向上させる観点からも有利である。
【００８０】
撥水基は、防曇膜の表面における水の接触角が７０度以上、好ましくは８０度以上、より好ましくは９０度以上になる程度に添加するとよい。水の接触角は、４ｍｇの水滴を膜の表面に滴下して測定した値を採用することとする。特に撥水性がやや弱いメチル基又はエチル基を撥水基として用いる場合は、水の接触角が上記の範囲となる量の撥水基を防曇膜に配合することが好ましい。この水滴の接触角は、その上限が特に制限されるわけではないが、例えば１５０度以下、また例えば１２０度以下、さらには１００度以下である。撥水基は、防曇膜の表面のすべての領域において上記水滴の接触角が上記の範囲となるように、防曇膜に均一に含有させることが好ましい。
【００８１】
防曇膜は、吸水性樹脂１００質量部に対し、０．０５質量部以上、好ましくは０．１質量部以上、より好ましくは０．３質量部以上の範囲内となるように、また、１０質量部以下、好ましくは５質量部以下、の範囲内となるように、撥水基を含むことが好ましい。
【００８２】
（無機酸化物）
無機酸化物は、例えば、Ｓｉ、Ｔｉ、Ｚｒ、Ｔａ、Ｎｂ、Ｎｄ、Ｌａ、Ｃｅ及びＳｎから選ばれる少なくとも１種の元素の酸化物であり、少なくとも、Ｓｉの酸化物（シリカ）を含む。有機無機複合防曇層は、吸水性樹脂１００重量部に対し、好ましくは０．０１重量部以上であり、より好ましくは０．１重量部以上、さらに好ましくは０．２重量部以上、特に好ましくは１重量部以上、最も好ましくは５重量部以上、場合によっては１０重量部以上、必要であれば２０重量部以上、また、好ましくは５０重量部以下、より好ましくは４５重量部以下、さらに好ましくは４０重量部以下、特に好ましくは３５重量部以下、最も好ましくは３３重量部以下、場合によっては３０重量部以下となるように、無機酸化物を含むことが好ましい。無機酸化物は、有機無機複合防曇層の強度、特に耐摩耗性を確保するために必要な成分であるが、その含有量が多くなると、有機無機複合防曇層の防曇性が低下する。
【００８３】
（無機酸化物微粒子）
有機無機複合防曇層は、無機酸化物の少なくとも一部として、無機酸化物微粒子をさらに含んでいてもよい。無機酸化物微粒子を構成する無機酸化物は、例えば、Ｓｉ、Ｔｉ、Ｚｒ、Ｔａ、Ｎｂ、Ｎｄ、Ｌａ、Ｃｅ及びＳｎから選ばれる少なくとも１種の元素の酸化物であり、好ましくはシリカ微粒子である。シリカ微粒子は、例えば、コロイダルシリカを添加することにより有機無機複合防曇層に導入できる。無機酸化物微粒子は、有機無機複合防曇層に加えられた応力を、有機無機複合防曇層を支持する物品に伝達する作用に優れ、硬度も高い。したがって、無機酸化物微粒子の添加は、有機無機複合防曇層の耐摩耗性を向上させる観点から有利である。また、有機無機複合防曇層に無機酸化物微粒子を添加すると、微粒子が接触又は近接している部位に微細な空隙が形成され、この空隙から膜中に水蒸気が取り込まれやすくなる。このため、無機酸化物微粒子の添加は、防曇性の向上に有利に作用することもある。無機酸化物微粒子は、有機無機複合防曇層を形成するための塗工液に、予め形成した無機酸化物微粒子を添加することにより、有機無機複合防曇層に供給することができる。
【００８４】
無機酸化物微粒子の平均粒径が大きすぎると、有機無機複合防曇層が白濁することがあり、小さすぎると凝集して均一に分散させることが困難となる。この観点から、無機酸化物微粒子の平均粒径は、好ましくは１〜２０ｎｍであり、より好ましくは５〜２０ｎｍである。なお、ここでは、無機酸化物微粒子の平均粒径を、一次粒子の状態で記述している。また、無機酸化物微粒子の平均粒径は、走査型電子顕微鏡を用いた観察により任意に選択した５０個の微粒子の粒径を測定し、その平均値を採用して定めることとする。無機酸化物微粒子は、その含有量が多くなると、有機無機複合防曇層全体の吸水量が低下し、有機無機複合防曇層が白濁するおそれがある。無機酸化物微粒子は、吸水性樹脂１００重量部に対し、好ましくは０〜５０重量部であり、より好ましくは２〜３０重量部、さらに好ましくは５〜２５重量部、特に好ましくは１０〜２０重量部となるように添加するとよい。
【００８５】
（撥水基を有しない加水分解性金属化合物）
防曇膜は、撥水基を有しない加水分解性金属化合物（撥水基非含有加水分解性化合物）に由来する金属酸化物成分を含んでいてもよい。好ましい撥水基非含有加水分解性金属化合物は、撥水基を有しない加水分解性シリコン化合物である。撥水基を有しない加水分解性シリコン化合物は、例えば、シリコンアルコキシド、クロロシラン、アセトキシシラン、アルケニルオキシシラン及びアミノシランから選ばれる少なくとも１種のシリコン化合物（ただし、撥水基を有しない）であり、撥水基を有しないシリコンアルコキシドが好ましい。なお、アルケニルオキシシランとしては、イソプロペノキシシランを例示できる。
【００８６】
撥水基を有しない加水分解性シリコン化合物は、以下の式（III）に示す化合物であってもよい。
ＳｉＹ4 （III）
上述したとおり、Ｙは、加水分解可能な官能基であって、好ましくはアルコキシル基、アセトキシ基、アルケニルオキシ基、アミノ基及びハロゲン原子から選ばれる少なくとも１つである。
【００８７】
撥水基非含有加水分解性金属化合物は、加水分解又は部分加水分解し、さらに、少なくともその一部が重縮合して、金属原子と酸素原子とが結合した金属酸化物成分を供給する。この成分は、金属酸化物微粒子と吸水性樹脂とを強固に接合し、防曇膜の耐摩耗性、硬度、耐水性等の向上に寄与しうる。撥水基を有しない加水分解性金属化合物に由来する金属酸化物成分は、吸水性樹脂１００質量部に対し、０〜４０質量部、好ましくは０．１〜３０質量部、より好ましくは１〜２０質量部、特に好ましくは３〜１０質量部、場合によっては４〜１２質量部の範囲とするとよい。
【００８８】
撥水基を有しない加水分解性シリコン化合物の好ましい一例は、テトラアルコキシシラン、より具体的には炭素数が１〜４のアルコキシ基を有するテトラアルコキシシランである。テトラアルコキシシランは、例えば、テトラメトキシシラン、テトラエトキシシラン、テトラ−ｎ−プロポキシシラン、テトライソプロポキシシラン、テトラ−ｎ−ブトキシシラン、テトライソブトキシシラン、テトラ−ｓｅｃ−ブトキシシラン及びテトラ−ｔｅｒｔ−ブトキシシランから選ばれる少なくとも１種である。
【００８９】
テトラアルコキシシランに由来する金属酸化物（シリカ）成分の含有量が過大となると、防曇膜の防曇性が低下することがある。防曇膜の柔軟性が低下し、水分の吸収及び放出に伴う膜の膨潤及び収縮が制限されることが一因である。テトラアルコキシシランに由来する金属酸化物成分は、吸水性樹脂１００質量部に対し、０〜３０質量部、好ましくは１〜２０質量部、より好ましくは３〜１０質量部の範囲で添加するとよい。
【００９０】
撥水基を有しない加水分解性シリコン化合物の好ましい別の一例は、シランカップリング剤である。シランカップリング剤は、互いに異なる反応性官能基を有するシリコン化合物である。反応性官能基は、その一部が加水分解可能な官能基であることが好ましい。シランカップリング剤は、例えば、エポキシ基及び／又はアミノ基と加水分解可能な官能基とを有するシリコン化合物である。好ましいシランカップリング剤としては、グリシジルオキシアルキルトリアルコキシシラン及びアミノアルキルトリアルコキシシランを例示できる。これらのシランカップリング剤において、シリコン原子に直接結合しているアルキレン基の炭素数は１〜３であることが好ましい。グリシジルオキシアルキル基及びアミノアルキル基は、親水性を示す官能基（エポキシ基、アミノ基）を含むため、アルキレン基を含むものの、全体として撥水性ではない。
【００９１】
シランカップリング剤は、有機成分である吸水性樹脂と無機成分である金属酸化物微粒子等とを強固に結合し、防曇膜の耐摩耗性、硬度、耐水性等の向上に寄与しうる。しかし、シランカップリング剤に由来する金属酸化物（シリカ）成分の含有量が過大となると、防曇膜の防曇性が低下し、場合によっては防曇膜が白濁する。シランカップリング剤に由来する金属酸化物成分は、吸水性樹脂１００質量部に対し、０〜１０質量部、好ましくは０．０５〜５質量部、より好ましくは０．１〜２質量部の範囲で添加するとよい。
【００９２】
（架橋構造）
防曇膜は、架橋剤、好ましくは有機ホウ素化合物、有機チタン化合物及び有機ジルコニウム化合物から選ばれる少なくとも１種の架橋剤、に由来する架橋構造を含んでいてもよい。架橋構造の導入は、防曇膜の耐摩耗性、耐擦傷性、耐水性を向上させる。別の観点から述べると、架橋構造の導入は、防曇膜の防曇性能を低下させることなくその耐久性を改善することを容易にする。
【００９３】
金属酸化物成分がシリカ成分である防曇膜に架橋剤に由来する架橋構造を導入した場合、その防曇膜は、金属原子としてシリコンと共にシリコン以外の金属原子、好ましくはホウ素、チタン又はジルコニウム、を含有することがある。
【００９４】
架橋剤は、用いる吸水性樹脂を架橋できるものであれば、その種類は特に限定されない。ここでは、有機チタン化合物についてのみ例を挙げる。有機チタン化合物は、例えば、チタンアルコキシド、チタンキレート系化合物及びチタンアシレートから選ばれる少なくとも１つである。チタンアルコキシドは、例えば、チタンテトライソプロポキシド、チタンテトラ−ｎ−ブトキシド、チタンテトラオクトキシドである。チタンキレ−ト系化合物は、例えば、チタンアセチルアセトナート、チタンアセト酢酸エチル、チタンオクチレングリコール、チタントリエタノールアミン、チタンラクテートである。チタンラクテートは、アンモニウム塩（チタンラクテートアンモニウム）であってもよい。チタンアシレートは、例えばチタンステアレートである。好ましい有機チタン化合物は、チタンキレート系化合物、特にチタンラクテートである。
【００９５】
吸水性樹脂がポリビニルアセタールである場合の好ましい架橋剤は、有機チタン化合物、特にチタンラクテートである。
【００９６】
（その他の任意成分）
防曇膜にはその他の添加剤を配合してもよい。添加剤としては、防曇性を改善する機能を有するグリセリン、エチレングリコール等のグリコール類が挙げられる。添加剤は、界面活性剤、レベリング剤、紫外線吸収剤、着色剤、消泡剤、防腐剤等であってもよい。
【００９７】
［膜厚］
有機無機複合防曇層の膜厚は、要求される防曇特性その他に応じて適宜調整すればよい。有機無機複合防曇層の膜厚は、好ましくは２〜２０μｍであり、より好ましくは２〜１５μｍ、さらに好ましくは３〜１０μｍである。
【００９８】
なお、上述した防曇層は一例であり、その他の公知の防曇層を用いることができ、例えば、特開２００１−１４６５８５号公報に記載の防曇層など、種々のものを用いることができる。
【００９９】
＜４−２．基材フィルム＞
基材フィルム７２は、透明の樹脂フィルムで形成され、例えば、ポリエチレンテレフタレート、ポリ塩化ビニル、ポリ塩化ビニリデン、ポリカーボネートや、アクリル系樹脂で形成することができる。そして、その樹脂には紫外線吸収剤が含有されていても良い。
【０１００】
紫外線吸収剤としては、例えば、ベンゾトリアゾール化合物［２−（２’−ヒドロキシ−５’−メチルフェニル）ベンゾトリアゾール、２−（２’−ヒドロキシ−３’，５’―ジ−ｔ−ブチルフェニル）ベンゾトリアゾール等］、ベンゾフェノン化合物［２，２’，４，４’−テトラヒドロキシベンゾフェノン、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等］、ヒドロキシフェニルトリアジン化合物［２−（２−ヒドロキシ−４−オクトキシフェニル）−４，６−ビス（２，４−ジ−ｔ−ブチルフェニル）−ｓ−トリアジン、２−（２−ヒドロキシ−４−メトキシフェニル）−４，６−ジフェニル−ｓ−トリアジン、２−（２−ヒドロキシ−４−プロポキシ−５−メチルフェニル）−４，６−ビス（２，４−ジ−ｔ−ブチルフェニル）−ｓ−トリアジン等］及びシアノアクリレート化合物［エチル−α−シアノ−β，β−ジフェニルアクリレート、メチル−２−シアノ−３−メチル−３−（ｐ−メトキシフェニル）アクリレート等］等の有機物が挙げられる。紫外線吸収剤は単独で使用してもよく、２種以上を併用してもよい。また、紫外線吸収剤は、ポリメチン化合物、イミダゾリン化合物、クマリン化合物、ナフタルイミド化合物、ペリレン化合物、アゾ化合物、イソインドリノン化合物、キノフタロン化合物及びキノリン化合物から選ばれる少なくとも１種の有機色素であってもよい。
【０１０１】
このような基材フィルム７２は、例えば、波長３８０ｎｍでの透過率が５％以下、且つ波長４００ｎｍでの透過率が５０％以下であることが好ましい。
【０１０２】
また、基材フィルム７２は、防曇層７３を支持するフィルムであるので、ある程度の剛性が必要である。但し、厚みが大きすぎると、ヘイズ率が高くなりやすい。したがって、基材フィルム７２の厚みは、例えば、３０〜２００μｍであることが好ましい。
【０１０３】
＜４−３．粘着層＞
粘着層７１は、後述するように、基材フィルム７２を内側ガラス板１２に十分な強度で固定できるものであればよい。具体的には、常温でタック性を有するアクリル系、ゴム系、及びメタクリル系とアクリル系のモノマーを共重合し、所望のガラス転移温度に設定した樹脂などの粘着層を使用できる。アクリル系モノマーとしては、アクリル酸メチル、アクリル酸エチル、アクリル酸ブチル、アクリル酸ステアリル及びアクリル酸２エチルヘキシル等を適用することができ、メタクリル系モノマーとしては、メタクリル酸エチル、メタクリル酸ブチル、メタクリル酸イソブチル及びメタクリル酸ステアリル等を適用することができる。また、ヒートラミネートなどで施工をする場合には、ラミネート温度で軟化する有機物を用いても良い。ガラス転移温度は、例えばメタクリル系とアクリル系のモノマーを共重合した樹脂の場合、各モノマーの配合比を変更することによって調整することができる。紫外線吸収剤が粘着層に含有されていても良い。
【０１０４】
＜４−４．保護シート＞
第１保護シート７４は、合わせガラス１０の開口４３に固定されるまでの間、粘着層７１を保護するものであり、例えば、シリコーンなどの離型剤が塗布された樹脂製のシートで形成されている。同様に、第２保護シート７５は、合わせガラスの開口４３に固定されるまでの間、防曇層７３を保護するためのものであり、離型剤が塗布された樹脂製のシートで形成されている。いずれも公知の一般的な離型シートを採用することができる。
【０１０５】
＜５．ウインドシールドの製造方法＞
次に、ウインドシールドの製造方法について説明する。まず、所定の形状に形成された内側ガラス板１２及び外側ガラス板１１に、それぞれ第１遮蔽層４及び第２遮蔽層５を積層する。続いて、これらのガラス板１１，１２が湾曲するように成形する。この方法は、特には限定されないが、例えば、公知のプレス成形により行うことができる。あるいは、成形型上に外側ガラス板１１及び内側ガラス板１２を重ねて配置した後、この成形型を加熱炉を通過させて加熱する。これによって、これらのガラス板１１，１２を自重により湾曲させることができる。
【０１０６】
こうして、外側ガラス板１１及び内側ガラス板１２が成形されると、これに続いて、中間膜１３を外側ガラス板１１及び内側ガラス板１２の間に挟んだ積層体を形成する。なお、中間膜１３は、ガラス板１１，１２よりも大きい形状とする。
【０１０７】
次に、この積層体を、ゴムバッグに入れ、減圧吸引しながら約７０〜１１０℃で予備接着する。予備接着の方法は、これ以外でも可能であり、次の方法を採ることもできる。例えば、上記積層体をオーブンにより４５〜６５℃で加熱する。次に、この積層体を０．４５〜０．５５ＭＰａでロールにより押圧する。続いて、この積層体を、再度オーブンにより８０〜１０５℃で加熱した後、０．４５〜０．５５ＭＰａでロールにより再度押圧する。こうして、予備接着が完了する。
【０１０８】
次に、本接着を行う。予備接着がなされた積層体を、オートクレーブにより、例えば、８〜１５気圧で、１００〜１５０℃によって、本接着を行う。具体的には、例えば、１４気圧で１３５℃の条件で本接着を行うことができる。以上の予備接着及び本接着を通して、中間膜１３が各ガラス板１１，１２に接着される。続いて、外側ガラス板１１及び内側ガラス板１２からはみ出した中間膜１３を切断する。
【０１０９】
続いて、防曇シート７を開口４３を覆うように貼り付ける。具体的には、まず、防曇積層体を準備し、粘着層７１に貼り付けられた第１保護シート７４を取り外す。そして、露出した粘着層７１を開口４３に貼り付ける。そして、第２保護シート７５を押圧し、防曇シート７を開口４３にしっかりと固定する。これに続いて、第２保護シート７５を取り外し、防曇層７３を露出させると、防曇シート７の取り付けが完了する。これに続いて、第１遮蔽層４上にブラケット６を取り付ける。その後、ブラケット６には、撮影装置２が取付けられる。
【０１１０】
なお、第２保護シート７５を取り外すタイミングは特には限定されない。例えば、ブラケット６を取付けた後や、ブラケット６に撮影装置２を取り付ける直前であってもよい。また、防曇シートを貼り付ける前に、ブラケット６を取付けることもできる。
【０１１１】
＜６．特徴＞
以上説明したウインドシールドによれば、次のような効果を得ることができる。
（１）開口４３に防曇シート７を取り付けることで、開口４３の曇りを防止することができる。そのため、撮影装置２により、開口４３を介して光を受光する際、開口４３の曇りによって、光の通過に支障を来たし、測定が正確に行えないなどの不具合を防止することができる。
【０１１２】
特に、第１遮蔽層４の開口４３が設けられる車内の上部は、暖房がＯＮになっていても冷えやすく、曇りが生じやすい。したがって、このような位置に防曇層が積層されているとは有利である。また、防曇層が積層されている開口４３はブラケット６やカバーにより覆われているため、暖房やデフロスターからの暖気が届きにくいという問題がある。またブラケット６やカバーで覆われた空間内とその外部との空気の交換が容易でないので、その空間内の空気の湿度が飽和状態に達すると、ガラス板の表面に水滴として付着しやすいという問題がある。したがって、上記のように覆われた空間内に防曇シート７を設けることには大きい意義がある。
【０１１３】
（２）また、防曇シート７は、開口４３のみならず、開口４３の上方も覆うように形成されている。このように防曇シート７をできるだけ大きくすることで、吸水性能を向上することができる。すなわち、吸水性能が向上することで、ブラケット６内の湿度を下げることができ、その結果、ブラケット６内での内側ガラス板１２の結露を防止することができる。
【０１１４】
（３）第２遮蔽層５が第１遮蔽層４の開口４３の上部を遮蔽することで、第２遮蔽層５の延在部５２の下縁と、第１遮蔽層４の開口４３とで、撮影装置２のカメラによる撮影窓（光の通路）が形成されている。したがって、第２遮蔽層５を設けることで、開口４３を介して車外から撮影装置２の一部が見えるのを防止することができる。また、第２遮蔽層５により、カメラによって車外を撮影する際の画角を調整することができる。さらに車外から余分な光がカメラの視野に入るのを防止することができる。このように、本実施形態では、第１遮蔽層４によってブラケット６や撮影装置２が車外から見えるのを防止する役割を果たすとともに、第２遮蔽層５によって撮影装置２が適切に動作する役割を果たしている。したがって、遮蔽層を２つに分けて設けることで、上記の要求に対する設計の自由度が増し、これらの要求を十分に満足する遮蔽層を提供することができる。
【０１１５】
（４）ガラス板とセラミックで形成された遮蔽層の線膨張係数（熱膨張率）には差があるため、ガラス板における遮蔽層の縁部付近には歪みが生じることが知られている。そのため、例えば、例えば、第１遮蔽層４の開口４３の上縁と第２遮蔽層５の延在部５２の下縁とが一致していると、外側ガラス板１１において歪みが生じる領域と、内側ガラス板１２において歪みが生じる領域とが重なることになり、合わせガラス１０としての歪み量が大きくなるという問題がある。そこで、本実施形態では、上記のように、第１遮蔽層４の開口４３の上縁よりも下方に、第２遮蔽層５の延在部５２の下縁を配置しているため、歪みが生じる領域が重なるのを抑制している。これにより、カメラによる撮影で歪んだ像が取得されるのを抑制することができる。
【０１１６】
これについて、本発明者によって検討を行ったところ、以下の結果が得られた。まず、サンプル１では、第１遮蔽層４の開口４３の上縁よりも１３．５ｍｍ下方に、第２遮蔽層５の延在部５２の下縁を配置した。一方、サンプル２では、第１遮蔽層４の開口４３の上縁と第２遮蔽層５の延在部５２の下縁とを一致させた。その上で、サンプル１，２について、開口４３の上縁からの開口４３の内部に向かう方向におけるレンズパワーを実測したところ、図９のグラフを得た。このグラフでは、横軸が開口の上縁からの距離を示し、縦軸がレンズパワーの絶対値(ミリ diopter)を示す。（Diopter）はレンズ作用による焦点距離の逆数であり、単位は（１／ｍ）である。レンズパワーは、ガラス板に生じる歪み量を示している。
【０１１７】
レンズパワーの測定方法は、以下のとおりである。まず、暗室内でガラス板に光を投影し、ガラス板の背後のスクリーンに影を形成する。このとき、ガラス板上に凸レンズ作用があると光が集光し、スクリーン上の影が明るくなる。一方、ガラス板上に凹レンズ作用があると暗くなる。ここで、レンズパワーとスクリーン上の影の明るさには相関があり、レンズパワーが既知のレンズを置き、そのときのスクリーン上での明るさを測定することで、レンズパワーと明るさの関係を得ることができる。したがって、対象となるガラス板（または合わせガラス）を配置し、スクリーン上での明るさをガラス全面に渡って測定することで、ガラス板のレンズパワーを得ることができる。
【０１１８】
図９に示すように、外側ガラス板と内側ガラス板とで歪みの生じる領域がほぼ重なっているサンプル２では、算出される歪み量が、サンプル１に比べてかなり大きいことが分かった。したがって、第１遮蔽層４の開口４３の上縁よりも下方に、第２遮蔽層５の延在部５２の下縁を配置することで、合わせガラス１０全体に生じる歪みを抑制することができる。
【０１１９】
なお、上記結果から、第１遮蔽層４の開口４３の上縁と、第２遮蔽層５の延在部５２の下縁とがずれていればよいため、その距離は特には限定されない。但し、遮蔽層の縁部付近に発生する歪みは、縁部から少なくとも４ｍｍまでに発生するので、上記の距離は、４ｍｍ以上が好ましく、更に好ましくは、６ｍｍ以上が好ましい。
【０１２０】
（５）上記のように防曇シート７を大きくすると、本実施形態のように防曇シート７が開口４３と第１遮蔽層４との境界を越えて第１遮蔽層４に固定されることになる。このとき、開口４３の上縁の段差（内側ガラス板１２と第１遮蔽層４との段差）に防曇シート７が乗り上げ、防曇シート７を貼り付ける際に気泡が生じるおそれがある。そこで、本実施形態では、外側ガラス板１１の車内側の面に第２遮蔽層５を設け、この第２遮蔽層５が、防曇シート７と第１遮蔽層４とが重なっている部分と対応する位置を覆うように配置している。そのため、上記段差付近に気泡が発生したとしても、第２遮蔽層５によって気泡を隠すことができ、車外から気泡が見えるのを防止することができる。また、防曇シート７を貼り付ける際に、スクレーパーなどで気泡を除去する作業を行うこともできるが、これによって作業工程が増えるという問題がある。したがって、上記のように第２遮蔽層５を設けることで、追加の作業が生じるのを防止することができる。
【０１２１】
（６）なお、第１遮蔽層４をなくし、第１遮蔽層４と同じ形状の遮蔽層を外側ガラス板１１の車内側の面に積層することも考えられる。こうすれば、防曇シート７は、遮蔽層に乗り上げることがないため、気泡も生じない。しかしながら、撮影装置２は、車内側にあるため、第１遮蔽層４と同じ形状の遮蔽層を、外側ガラス板１１の車内側の面に積層すると、カメラの視野に開口周縁の遮蔽層が入ってしまうおそれがある。これに対して、この遮蔽層の開口を大きくすることも考えられるが、このようにすると、遮蔽層の面積が小さくなり、ブラケットやこれを接着する接着剤等が車外から見えるおそれがある。したがって、このような問題を防止するため、本実施形態では、第１及び第２遮蔽層４，５を設けている。
【０１２２】
＜７．変形例＞
以上、本発明の一実施形態について説明したが、本発明は上記実施形態に限定されるものではなく、その趣旨を逸脱しない限りにおいて、種々の変更が可能である。なお、以下の変形例は適宜組み合わせることができる。
【０１２３】
＜７−１＞
上記実施形態では、防曇シート７の上部が開口４３の上縁を超え、第１遮蔽層４と重なるようにしているが、防曇シート７と第１遮蔽層４とが、開口４３の周縁の他の部分において重なってもよい。例えば、図１０に示すように、開口４３の右辺を傾斜させ、防曇シート７が開口４３の右辺からはみ出して第１遮蔽層４と重なるようにすることができる。この場合、第２遮蔽層５の下端には、図１１に示すように、開口４３の両側において、第１遮蔽層４に沿って延びる一対の突部５３，５４を形成し、防曇シート７と開口４３の右辺とが重なっている部分を、突部５３によって覆うようにする。この例では、開口４３の右辺のみが防曇シート７と重なるようにしているが、左辺も重なるようにすることができ、この場合には、左側の突部５４により重なっている部分を覆うようにすればよい。
【０１２４】
このように、防曇シート７と開口４３の周縁とはいずれの位置で重なってもよく、第２遮蔽層５は、重なっている部分を覆うように配置されていればよい。第２遮蔽層５は、少なくとも開口４３の境界に沿って第１遮蔽層４側に延びるように配置されていればよいが、気泡を隠すためには、この境界から開口４３の内部側に、１ｍｍ入り込むことが好ましく、２ｍｍ以上入り込むことがさらに好ましい。但し、開口４３内に第２遮蔽層５が入り込みすぎると、開口４３が狭められ、カメラの視野に入るおそれがあるため、入り込む距離は、開口４３の大きさにもよるため、特には限定されないが、例えば、１５ｍｍ以内が好ましく、１０ｍｍ以内がさらに好ましく、５ｍｍ以内であることが特に好ましい。
【０１２５】
＜７−２＞
上記の説明では、第１遮蔽層４の開口４３の周縁に防曇シート７を重ねるように貼り付けているが、例えば、図１２及び図１３に示すように、防曇シート７を開口４３の内部に貼り付け、開口４３の周縁と防曇シート７とが重ならないようにすることもできる。こうすることで、上述した気泡の発生を防止することができる。この場合、開口４３の周縁と防曇シート７とが重ならないようにするためには、開口を大きくするか、あるいは防曇シート７を小さくする必要がある。しかし、防曇シート７を小さくすると吸水性能が低下するため、開口４３を大きくすることが好ましい。このように開口４３を大きくした場合でも、第２遮蔽層５によって、車外から見える撮影窓の大きさを調整できるため、車外から撮影装置２やブラケット６が見えるのを防止することができ、有利である。
【０１２６】
＜７−３＞
遮蔽層４，５の一部または全部を、合わせガラス１０へ貼り付け可能な遮蔽フィルムで構成し、これによって車外からの視野を遮蔽することもできる。
【０１２７】
＜７−４＞
上記実施形態では、本発明の情報取得装置として、カメラを有する撮影装置２を用いたが、これに限定されるものではなく、種々の情報取得装置を用いることができる。すなわち、車外からの情報を取得するために、光の照射及び／または受光を行うものであれば、特には限定されない。例えば、レーザレーダ、ライトセンサ、レインセンサ、光ビーコンなどの車外からの信号を受信する受光装置など、種々の装置に適用することができ、あるいはこれらを組み合わせたものでもよい。また、上記開口４３のような開口は、光の種類に応じて、第１遮蔽層４に適宜設けることができ、複数の開口４３を設けることもできる。例えば、ステレオカメラを設ける場合には、第１遮蔽層４に２つの開口４３が形成され、各開口４３に防曇シート７が取り付けられる。したがって、第２遮蔽層５も防曇シート７と開口４３の位置に合わせて配置される。
【０１２８】
また、開口４３の形態は特には限定されない。例えば、開口４３は第１遮蔽層４に囲まれる閉じた形状でなくてもよく、周縁の一部が開放された形状であってもよい。
【０１２９】
＜７−５＞
遮蔽層４，５の形状、大きさも特には限定されない。第１遮蔽層４は少なくとも開口４３が形成されていればよく、第２遮蔽層５は開口４３の一部を遮蔽し、撮影窓の形状や大きさを調整するように形成であればよい。したがって、周縁部４１，５１の形状なども適宜変更することもできる。例えば、周縁部４１，５１は、第１遮蔽層４または第２遮蔽層５のいずれか一方にのみ設けられていてもよい。
【０１３０】
＜７−６＞
車両に取付られたときの合わせガラス１０（ウインドシールド）の取付角度θ（図２参照）は、特には限定されないが、例えば、鉛直方向Ｎから４５度以下であることが好ましい。鉛直方向Ｎとは、車両が水平面に設置されたときの設置面からの鉛直方向である。これにより、ウインドシールドが傾きすぎないので、撮影窓に余分な光が入るのを防止することができる。但し、取付角度θが４５度よりも大きくてもよく、その場合には、第２遮蔽層によって撮影窓の形状を調整することができる。
【０１３１】
＜７−７＞
上記実施形態で示したように、第１遮蔽層４の開口４３の上縁よりも下方に、第２遮蔽層５の延在部５２の下縁を配置することで、両ガラス板１１，１２において歪みが生じる領域が重なるのを抑制することができるが、第１遮蔽層の開口の上部に加え、他の部分を第２遮蔽層で覆うことできる。例えば、図１４に示すように、第２遮蔽層５の延在部５２の下縁の両側から、図１１のような突部５３，５４を設け、両突部５３，５４が、第１遮蔽層４の開口４３の両側部（両側の内縁よりもやや内側の領域）を覆うように構成することができる。これにより、両ガラス板１１，１２において、開口４３の両側部に生じる歪みが重なるのを抑制することができる。
【０１３２】
また、図１５に示すように、第２遮蔽層５の延在部５２を下方に延長して、第１遮蔽層４の開口４３を覆うとともに、延在部５２にも開口５８を形成し、第１遮蔽層４の開口４３の内周縁よりも内側に、延在部５２の開口５８の内周縁が位置するように構成することができる。これにより、両ガラス板１１，１２において、開口４３の全周に亘って歪みが重なるのを抑制することができる。
【０１３３】
以上のように、第１遮蔽層４の開口４３の一部に、第２遮蔽層５を重ねることで、合わせガラス１０全体の歪み量を抑制することができるが、第２遮蔽層５によって覆う領域は、必要とされる撮影窓の大きさなどの仕様によって適宜変更することができる。したがって、上記実施形態のように、開口４３の上部を第２遮蔽層５で覆うことが好ましいが、覆う位置は特には限定されない。すなわち、開口４３の上部、両側部、下部の少なくとも１つが第２遮蔽層５によって覆われていればよい。したがって、開口４３の両側部のみ、あるいは下部のみを第２遮蔽層によって覆うこともできる。
【０１３４】
＜７−８＞
上記のように、ガラス板１１，１２とセラミックで形成された遮蔽層４，５の線膨張係数（熱膨張率）に差があると、ガラス板１１，１２には歪みが生じるが、そのような歪みへの対応として、次のようにすることができる。まず、撮影装置２のカメラに入ってくる光は、収束した光が入ってくるため、外部からカメラに入る光線の領域はカメラに近づくにつれて小さくなる。そのため、カメラから離れた位置で像が歪んだ場合、像自体は大きいので、近い位置で像が歪むより、像の歪みの影響が小さくなる。このことから、撮影窓に生じている歪みは、カメラから離れた位置にある方が画像の歪みの影響が小さくなると考えられる。
【０１３５】
遮蔽層４，５がセラミックで形成されると、外側ガラス板１１及び内側ガラス板１２の両方に歪みが生じ得るが、上記の観点からすると、歪み量が大きいガラス板を、外側ガラス板とすることが好ましい。また、特に視野角が上から下向きになっている場合では、撮影窓の上辺側では遠方を撮影することから、上辺側において、歪みが大きいガラス板を外側ガラス板１１とすることが好ましい。
【０１３６】
＜７−９＞
上記実施形態では、ブラケット６や防曇シート７が設けられたウインドシールドについて説明したが、これに限定されない。すなわち、本発明において、上述した課題を解決するためには、ブラケット６や防曇シート７が設けられていないもの、つまり、少なくとも合わせガラス１０、第１遮蔽層４、及び第２遮蔽層５を備えたものであればよく、ブラケット６や防曇シート７が設けられていないものも本発明の範囲に含まれる。
【０１３７】
＜７−１０＞
上述したブレケット６の形状は一例であり、第１遮蔽層４に取り付けられ、且つ情報取得装置２を取り付け可能であれば、その形状は特には限定されない。
【符号の説明】
【０１３８】
１０  合わせガラス
１１  外側ガラス板
１２  内側ガラス板
１３  中間膜
４  第１遮蔽層
４３  開口
５  第２遮蔽層
６  ブラケット
７  防曇シート
７１  粘着層
７２  基材フィルム
７３  防曇層
【図１】
2020032250.tif 000004
【図２】
2020032250.tif 000005
【図３】
2020032250.tif 000006
【図４】
2020032250.tif 000007
【図５】
2020032250.tif 000008
【図６】
2020032250.tif 000009
【図７】
2020032250.tif 000010
【図８】
2020032250.tif 000011
【図９】
2020032250.tif 000012
【図１０】
2020032250.tif 000013
【図１１】
2020032250.tif 000014
【図１２】
2020032250.tif 000015
【図１３】
2020032250.tif 000016
【図１４】
2020032250.tif 000017
【図１５】
2020032250.tif 000018
【国際調査報告】
2020032250.tif 000019
2020032250.tif 000020